(57)【要約】【課題】防眩性に優れ、かつ輝度ムラの少ない硬化被膜を形成できる光硬化性樹脂組成物を提供する。【解決手段】光重合性成分（Ａ）、微粒子（Ｂ）および光重合開始剤（Ｃ）を含有する光硬化性樹脂組成物であって、光重合性成分（Ａ）が、重量平均分子量が１０，０００以上である光重合性（メタ）アクリル樹脂（ａ１）を含み、微粒子（Ｂ）が、平均粒子径が１．０μｍ以上２．８μｍ以下である有機微粒子及び／又は無機微粒子を含み、２３℃における粘度が１ｍＰａ・ｓ以上１０００ｍＰａ・ｓ以下であることを特徴とする光硬化性樹脂組成物である。【選択図】図１
2016045448.tif 000002
【特許請求の範囲】
【請求項１】
光重合性成分（Ａ）、微粒子（Ｂ）および光重合開始剤（Ｃ）を含有する光硬化性樹脂組成物であって、
前記光重合性成分（Ａ）が、重量平均分子量が１０，０００以上である光重合性（メタ）アクリル樹脂（ａ１）を含み、
前記微粒子（Ｂ）が、平均粒子径が１．０μｍ以上２．８μｍ以下である有機微粒子及び／又は無機微粒子を含み、
２３℃における粘度が１ｍＰａ・ｓ以上１０００ｍＰａ・ｓ以下であることを特徴とする光硬化性樹脂組成物。
【請求項２】
前記微粒子（Ｂ）として、アルミナ微粒子を内包するシリコン微粒子を含むことを特徴とする請求項１に記載の光硬化性樹脂組成物。
【請求項３】
前記微粒子（Ｂ）を、固形分１００質量部に対して０．１質量部以上２０質量部以下の範囲で含有することを特徴とする請求項１又は２に記載の光硬化性樹脂組成物。
【請求項４】
前記光重合性成分（Ａ）が、前記光重合性（メタ）アクリル樹脂（ａ１）以外の（メタ）アクリレート系モノマー及び／又は（メタ）アクリレート系樹脂（ａ２）を含有することを特徴とする請求項１〜３のいずれかに記載の光硬化性樹脂組成物。
【請求項５】
請求項１〜４のいずれかに記載の光硬化性樹脂組成物から形成され、前記微粒子（Ｂ）による凹凸を表面に有することを特徴とする硬化被膜。
【請求項６】
表面粗さＲａが０．０１μｍ以上０．１７μｍ以下であることを特徴とする請求項５に記載の硬化被膜。
【請求項７】
凹凸の平均間隔Ｓｍが３０μｍ以上３００μｍ以下であることを特徴とする請求項５又は６に記載の硬化被膜。
【請求項８】
ＪＩＳ  Ｋ５６００−４−７に準拠して測定される６０°鏡面光沢度が１２０％以下であることを特徴とする請求項５〜７のいずれかに記載の硬化被膜。
【請求項９】
透明性基材と、前記透明性基材上に設けられる請求項５〜８のいずれかに記載の硬化被膜と、を備えることを特徴とする防眩フィルム。
【請求項１０】
ＪＩＳ  Ｋ７１３６に準拠して測定される濁度が４０％以下であることを特徴とする請求項９に記載の防眩フィルム。
【請求項１１】
ＪＩＳ  Ｋ７３７４に準拠して、スリット幅が０．１２５ｍｍ、０．２５ｍｍ、０．５ｍｍ、１．０ｍｍおよび２．０ｍｍの光学櫛を用いて測定される像鮮明度の合計値が３５０％以上であることを特徴とする請求項９又は１０に記載の防眩フィルム。
【請求項１２】
請求項９〜１１のいずれかに記載の防眩フィルムを備えることを特徴とする画像表示装置。
【請求項１３】
請求項１〜４のいずれかに記載の光硬化性樹脂組成物を光照射により硬化させる硬化工程を有することを特徴とする硬化被膜の製造方法。
【請求項１４】
請求項１〜４のいずれかに記載の光硬化性樹脂組成物を透明性基材の少なくとも一方の主面に塗布する塗布工程と、
前記塗布工程の後、光照射により前記光硬化性樹脂組成物を硬化させて硬化被膜を形成する硬化工程と、を有することを特徴とする防眩フィルムの製造方法。
【発明の詳細な説明】
【技術分野】
【０００１】
本発明は、光硬化性樹脂組成物、該組成物から形成される硬化被膜および防眩フィルム、画像表示装置、並びに硬化被膜および防眩フィルムの製造方法に関する。
【背景技術】
【０００２】
タブレット端末やテレビをはじめとする画像表示装置（以下、単にディスプレイともいう）では、太陽光や蛍光灯等が画面に映り込むことにより、画面の視認性が低くなってしまう。そこで、映り込みを抑制するため、ディスプレイの表面には防眩フィルムが設けられる。
【０００３】
一般に、防眩フィルムは、透明性基材と、防眩性を有する硬化被膜（以下、単に防眩層ともいう）とを積層させて構成されている。防眩層は、例えば、微粒子を含む光硬化性樹脂組成物を透明性基材上に塗布・硬化させて形成されており、微粒子による微小な凹凸を表面に有している。防眩フィルムによれば、防眩層が凹凸により光を散乱もしくは拡散させることで防眩性を示すので、映り込みを抑制することができる。
【０００４】
ところで、近年、ディスプレイにおいては、解像度が向上しており、表示される画像がより高精細となっている。この解像度の向上に伴って、防眩フィルムにおいては、高解像度のディスプレイに貼り合わせたときに、防眩層の表面に輝度ムラが生じ、画面の視認性が低下するといった問題が生じている。輝度ムラは、ディスプレイを点灯した際、背面からの透過光が画面に到達したときに、画面表面に細かい輝度（明るさ）のむらが現れ、観察者が見る角度を変えていくと、その輝度むらの位置が移り変わっていくように見える現象で、特に全面白色表示や全面緑色表示のときに顕著である。この輝度ムラは、透過光が防眩層の凹凸と干渉することによって生じるものと考えられている。このように、防眩フィルムにおいては、防眩層の凹凸により防眩性を得られるが、その凹凸によって輝度ムラが生じてしまうので、優れた防眩性と、輝度ムラの抑制とを両立することは困難となっている。
【０００５】
この問題を解決する方法として、防眩フィルムの防眩層を構成する樹脂の屈折率と、防眩層に含まれる微粒子の屈折率との差を所定の範囲内に調整する方法が開示されている（例えば特許文献１〜３を参照）。
【先行技術文献】
【特許文献】
【０００６】
【特許文献１】特開平１１−３２６６０８号公報
【特許文献２】特開２００８−２６２１９０号公報
【特許文献３】特開２００９−１７５３７５号公報
【発明の概要】
【発明が解決しようとする課題】
【０００７】
しかしながら、特許文献１〜３の方法では、優れた防眩性を維持しつつ、輝度ムラを抑制するには限度があり、改善の余地がある。
【０００８】
本発明は、上記課題に鑑みて成されたものであり、防眩性に優れ、かつ輝度ムラの少ない硬化被膜を形成できる光硬化性樹脂組成物、硬化被膜および防眩フィルム、画像表示装置、並びに硬化被膜および防眩フィルムの製造方法を提供することを目的とする。
【課題を解決するための手段】
【０００９】
本発明の第１の態様によれば、
光重合性成分（Ａ）、微粒子（Ｂ）および光重合開始剤（Ｃ）を含有する光硬化性樹脂組成物であって、
前記光重合性成分（Ａ）が、重量平均分子量が１０，０００以上である光重合性（メタ）アクリル樹脂（ａ１）を含み、
前記微粒子（Ｂ）が、平均粒子径が１．０μｍ以上２．８μｍ以下である有機微粒子及び／又は無機微粒子を含み、
２３℃における粘度が１ｍＰａ・ｓ以上１０００ｍＰａ・ｓ以下であることを特徴とする光硬化性樹脂組成物が提供される。
【００１０】
本発明の第２の態様によれば、
前記微粒子（Ｂ）として、アルミナ微粒子を内包するシリコン微粒子を含む、第１の態様の光硬化性樹脂組成物が提供される。
【００１１】
本発明の第３の態様によれば、
前記微粒子（Ｂ）を、固形分１００質量部に対して０．１質量部以上２０質量部以下の範囲で含有する、第１の態様又は第２の態様の光硬化性樹脂組成物が提供される。
【００１２】
本発明の第４の態様によれば、
前記光重合性成分（Ａ）が、前記光重合性（メタ）アクリル樹脂（ａ１）以外の（メタ）アクリレート系モノマー及び／又は（メタ）アクリレート系樹脂（ａ２）を含有する、第１〜第３の態様のいずれかの光硬化性樹脂組成物が提供される。
【００１３】
本発明の第５の態様によれば、
第１〜第４の態様のいずれかの光硬化性樹脂組成物から形成され、前記微粒子（Ｂ）による凹凸を表面に有する硬化被膜が提供される。
【００１４】
本発明の第６の態様によれば、
表面粗さＲａが０．０１μｍ以上０．１７μｍ以下である、第５の態様の硬化被膜が提供される。
【００１５】
本発明の第７の態様によれば、
凹凸の平均間隔Ｓｍが３０μｍ以上３００μｍ以下である、第５の態様又は第６の態様の硬化被膜が提供される。
【００１６】
本発明の第８の態様によれば、
ＪＩＳ  Ｋ５６００−４−７に準拠して測定される６０°鏡面光沢度が１２０％以下である、第５〜第７の態様のいずれかの硬化被膜が提供される。
【００１７】
本発明の第９の態様によれば、
透明性基材と、第５〜第８の態様のいずれかの硬化被膜と、を備える防眩フィルムが提供される。
【００１８】
本発明の第１０の態様によれば、
ＪＩＳ  Ｋ７１３６に準拠して測定される濁度が４０％以下である、第９の態様の防眩フィルムが提供される。
【００１９】
本発明の第１１の態様によれば、
ＪＩＳ  Ｋ７３７４に準拠して、スリット幅が０．１２５ｍｍ、０．２５ｍｍ、０．５ｍｍ、１．０ｍｍおよび２．０ｍｍの光学櫛を用いて測定される像鮮明度の合計値が３５０％以上である、第９の態様又は第１０の態様の防眩フィルムが提供される。
【００２０】
本発明の第１２の態様によれば、
第９〜第１１の態様のいずれかの防眩フィルムを備える、画像表示装置が提供される。
【００２１】
本発明の第１３の態様によれば、
第１〜第４の態様のいずれかの光硬化性樹脂組成物を光照射により硬化させる硬化工程を有する、硬化被膜の製造方法が提供される。
【００２２】
本発明の第１４の態様によれば、
第１〜第４の態様のいずれかの光硬化性樹脂組成物を透明性基材の少なくとも一方の主面に塗布する塗布工程と、
前記塗布工程の後、光照射により前記光硬化性樹脂組成物を硬化させて硬化被膜を形成する硬化工程と、を有する、防眩フィルムの製造方法が提供される。
【発明の効果】
【００２３】
本発明によれば、防眩性に優れ、かつ輝度ムラの少ない防眩フィルムを形成できる光硬化性樹脂組成物、硬化被膜およびフィルム並びに画像表示装置が得られる。
【図面の簡単な説明】
【００２４】
【図１】本発明の一実施形態に係る防眩フィルムの断面の一部を示す概略図である。
【図２】従来の防眩フィルムの断面の一部を示す概略図である。
【発明を実施するための形態】
【００２５】
上記課題を解決するために本発明者が検討を行ったところ、従来の防眩フィルムで輝度ムラが生じる原因は、主に、以下の２つの点であることが分かった。
【００２６】
１つは、防眩層の凹凸が面内に緻密に形成されていないことである。図２に示すように、防眩層１１０においては、微粒子（Ｂ）が厚さ方向の所定の位置に存在することで表面に凸部１１１が形成されるが、従来では、微粒子（Ｂ）が防眩層１１０中に沈降して凸部が部分的に形成されない箇所１１２が生じることがある。そのため、凸部１１１が防眩層１１０の面内に疎らに分布することとなり、防眩層１１０における凹凸の平均間隔Ｓｍが大きい。
もう１つは、凹凸による表面粗さが大きいことである。図２に示すように、防眩層１１０においては、表面の凸部１１１の高さにより表面粗さＲａが決まるが、従来では、微粒子（Ｂ）が凝集して形成された粗大な２次粒子によって凸部の高さが過度に大きい箇所１１３が生じることがある。これにより、防眩層１１０の表面粗さＲａが大きい。
【００２７】
このように、防眩層１１０における凹凸の平均間隔Ｓｍや表面粗さＲａが大きくなると、ディスプレイからの透過光が凹凸で干渉しやすいためか、輝度ムラが生じやすくなる。このことから、防眩層１１０において、優れた防眩性を維持しつつ、輝度ムラを低減するには、凹凸の平均間隔Ｓｍおよび凹凸による表面粗さＲａが小さくなるように構成するとよいことが分かる。
【００２８】
そこで、本発明者は、凹凸の平均間隔Ｓｍおよび凹凸による表面粗さＲａを小さくするため、防眩層を形成する光硬化性樹脂組成物において、微粒子の沈降および凝集を抑制する方法について検討を行った。具体的には、所望の凹凸を形成でき、所定の防眩性を得られるような平均粒子径が１．０〜２．８μｍである微粒子の沈降および凝集を抑制する方法について検討を行った。
【００２９】
まず、本発明者は、光硬化性樹脂組成物の粘度を高く設定して検討を行った。これは、一般に粘度が高いと、光硬化性樹脂組成物に分散している微粒子の沈降や凝集が生じにくくなるからである。検討の結果、２３℃における粘度を１ｍＰａ・ｓ以上１０００ｍＰａ・ｓ以下の範囲としたときに、微粒子の沈降や凝集を抑制できるが、光硬化性樹脂組成物に含まれる光重合性（メタ）アクリル樹脂の分子量が低いと、沈降や凝集を十分に抑制できないことが分かった。つまり、微粒子の沈降および凝集を抑制するには、粘度の調整だけでは不十分であり、光重合性（メタ）アクリル樹脂の分子量を大きくする必要があることが分かった。
【００３０】
光重合性（メタ）アクリル樹脂の分子量について、さらに検討を行ったところ、重量平均分子量が１０，０００未満であると、粘度を上記範囲内としても微粒子の沈降や凝集を十分に抑制できないが、重量平均分子量が１０，０００以上であれば、良好に抑制できることが分かった。
【００３１】
この要因としては、本発明者は以下のように推測している。一般に、分子量が低いほど樹脂成分の分子鎖が短く、分子量が高いほど分子鎖が長くなることが知られている。高分子量で分子鎖の長い樹脂成分によれば、低分子量で分子鎖の短い樹脂成分と比較してサイズが大きいので、所定の平均粒子径の微粒子を捕捉しやすい。そのため、高分子量の樹脂成分を含む光硬化性樹脂組成物においては、微粒子は、捕捉されて沈降が抑制されているので、浮遊しやすい。また、微粒子は、捕捉されて微粒子同士の凝集が抑制されているので、微細に分散することができる。したがって、それから形成される防眩層においては、微粒子の沈降および凝集が抑制されて、凹凸の平均間隔Ｓｍおよび凹凸による表面粗さＲａが小さく構成されることになる。すなわち、上記構成によれば、防眩性に優れ、かつ輝度ムラの少ない硬化被膜を形成できる。
【００３２】
本発明は、上述の知見に基づいて成されたものである。
【００３３】
以下、本発明の一実施形態について、以下の順序で説明する。
１．光硬化性樹脂組成物
１−１．光重合性成分（Ａ）
１−２．微粒子（Ｂ）
１−３．光重合開始剤（Ｃ）
１−４．粘度
１−５．その他の添加剤
１−６．調製方法
２．防眩フィルム
３．防眩フィルムの製造方法
４．本実施形態に係る効果
【００３４】
＜１．光硬化性樹脂組成物＞
本実施形態に係る光硬化性樹脂組成物は、光重合性成分（Ａ）と微粒子（Ｂ）と光重合開始剤（Ｃ）とを混合して得られ、２３℃における粘度が１ｍＰａ・ｓ以上１０００ｍＰａ・ｓ以下である。
【００３５】
＜１−１．光重合性成分（Ａ）＞
光重合性成分（Ａ）は、重量平均分子量が１０，０００以上である光重合性（メタ）アクリル樹脂（ａ１）（以下、単に、「（メタ）アクリル樹脂（ａ１）ともいう」）を含んでいる。なお、本明細書において、（メタ）アクリルとは、アクリルおよびそれに対応するメタクリルのうち少なくともいずれかを示す。
【００３６】
（メタ）アクリル樹脂（ａ１）は、主骨格に（メタ）アクリルモノマーの重合体を、側鎖に光重合性官能基を有する樹脂成分である。光重合性官能基としては、例えば（メタ）アクリロイル基、ビニル基、アリル基などが挙げられる。その中でも、反応性が高く、光照射による硬化速度が速いことから、（メタ）アクリロイル基が好ましい。
【００３７】
（メタ）アクリル樹脂（ａ１）の重量平均分子量は１０，０００以上、好ましくは１５，０００以上である。上述したように、重量平均分子量が１０，０００未満となると、光硬化性樹脂組成物における微粒子（Ｂ）の沈降や凝集を十分に抑制できないため、防眩層における凹凸の平均間隔Ｓｍおよび凹凸による表面粗さＲａが大きくなり、輝度ムラが生じやすくなる。硬化被膜において、凹凸の平均間隔Ｓｍおよび凹凸による表面粗さＲａを小さくしつつ、凝集物やハジキ等の欠点の発生を防止して外観を良好にする観点からは、重量平均分子量は大きいことが好ましく、１５，０００以上であるとよい。なお、重量平均分子量の上限値は、特に限定されないが、好ましくは２００，０００以下、より好ましくは１００，０００以下、さらに好ましくは６０，０００以下である。このような重量平均分子量とすることにより、硬化被膜において、可とう性や柔軟性などを損なうことなく、所望の高い硬度を得ることができる。なお、本実施形態において、重量平均分子量は、ポリスチレンを標準として、ゲルパーミエーションクロマトグラフィー（ＧＰＣ）の測定結果から算出されるものである。
【００３８】
光重合性成分（Ａ）は、上記（メタ）アクリル樹脂（ａ１）以外の成分として、（メタ）アクリレート系モノマー及び／又は（メタ）アクリレート系樹脂（ａ２）を含有することが好ましい。このような（メタ）アクリレート系モノマー及び／又は（メタ）アクリレート系樹脂（ａ２）を含有させることによって、硬化被膜の硬度および耐擦傷性を向上させることができる。
【００３９】
（メタ）アクリレート系モノマーとしては、例えば、重合性官能基をモノマー中に２個以上有するものを用いることができる。具体的には、１，４−ブタンジオールジ（メタ）アクリレート、１，６−ヘキサンジオールジ（メタ）アクリレート、ネオペンチルグリコールジ（メタ）アクリレート、ジエチレングリコールジ（メタ）アクリレート、トリエチレングリコールジ（メタ）アクリレート、テトラエチレングリコールジ（メタ）アクリレート等の２官能モノマー：トリメチロールプロパントリ（メタ）アクリレート、トリス（２−（メタ）アクリロイルオキシエチル）イソシアヌレート、トリス（２−（メタ）アクリロイルオキシプロピル）イソシアヌレート、ペンタエリスリトールトリ（メタ）アクリレート、ペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等の多官能モノマーが挙げられる。これらの中でも、硬化被膜の硬度を向上させる観点からは、モノマー中に重合性官能基を４個以上有する多官能モノマーが特に好ましい。これらの（メタ）アクリレート系モノマーは、１種単独で、あるいは２種以上組み合わせて用いることができる。
また、（メタ）アクリレート系樹脂としては、例えば、ウレタン（メタ）アクリレート、ポリエステル（メタ）アクリレート、ポリエーテル（メタ）アクリレート、エポキシ（メタ）アクリレート等の光硬化性（メタ）アクリレート系モノマーを重合して得られる樹脂が挙げられる。これらの（メタ）アクリレート系樹脂は、１種を単独で、あるいは２種以上を組み合わせて用いることができる。
【００４０】
（メタ）アクリレート系モノマー及び／又は（メタ）アクリレート系樹脂（ａ２）の配合量は、硬化被膜の硬度を過度に向上させない観点から、光硬化性樹脂組成物の固形分１００質量部に対して０質量部以上４０質量部以下が好ましく、０質量部以上２０質量部以下がより好ましい。なお、本実施形態において、固形分とは、光硬化性樹脂組成物から有機溶剤などの揮発成分を除いたものであり、硬化させたときに硬化被膜として残存する成分を示す。
【００４１】
＜１−２．微粒子（Ｂ）＞
微粒子（Ｂ）は、光硬化性樹脂組成物を硬化させたときに、硬化被膜（防眩層）の表面に凹凸を形成するものである。微粒子（Ｂ）としては、平均粒子径が１．０μｍ以上２．８μｍ以下であるものを用いることができる。微粒子（Ｂ）の平均粒子径が１．０μｍ未満であると、光硬化性樹脂組成物を硬化させたときに、防眩層における凸部の高さが小さく、その表面粗さＲａが過度に小さくなる。そのため、凹凸により映り込みを十分に抑制できず、高い防眩性を得られなくなる。一方、平均粒子径が２．８μｍを超えると、防眩層の凸部の高さが大きく、表面粗さＲａが過度に大きくなる。そのため、防眩層において輝度ムラが生じて視認性が低下してしまう。なお、本実施形態において、平均粒子径はメディアン径（Ｄ５０）を示す。
【００４２】
微粒子（Ｂ）としては、従来公知の微粒子を用いることができる。例えば、有機微粒子として、アクリル微粒子、ポリスチレン微粒子、ポリエチレンワックス微粒子、ポリプロピレンワックス微粒子、ＰＴＦＥ微粒子、ウレタン微粒子、シリコン微粒子などを用いることができる。また例えば、無機微粒子として、二酸化ケイ素微粒子、酸化アルミニウム微粒子、酸化ジルコニウム微粒子、酸化亜鉛微粒子、酸化チタン微粒子などの金属酸化物微粒子を用いることができる。これらは１種を単独で用いてもよく、２種以上を併用してもよい。微粒子（Ｂ）としては、輝度ムラをより抑制する観点からは、有機微粒子であるシリコン微粒子を用いることが好ましい。輝度ムラを抑制すると共に映り込みを抑制して防眩性を向上させる観点からは、アルミナ微粒子を内包するシリコン微粒子がより好ましい。アルミナ微粒子を内包するシリコン微粒子は、シリコン微粒子と比較して光の拡散性に優れ、防眩性をより向上させることができる。
【００４３】
微粒子（Ｂ）の配合量は、硬化被膜に求められる防眩性、耐擦傷性および透明性（濁度）などの諸特性に応じて適宜変更することができる。光硬化性樹脂組成物を、画像表示装置の画面に貼り合わせる防眩フィルムに適用する場合、諸特性をバランスよく必要とすることから、微粒子（Ｂ）の配合量は、光硬化性樹脂組成物の固形分１００質量部に対して０．１質量部以上２０質量部以下が好ましく、４質量部以上１０質量部以下がより好ましい。微粒子（Ｂ）の配合量が上記範囲よりも少ないと、諸特性をバランスよく得られないおそれがあり、上記範囲よりも多いと、硬化被膜の濁度が高くなり、透明性が損なわれるおそれがある。
【００４４】
＜１−３．光重合開始剤（Ｃ）＞
光重合開始剤（Ｃ）は、光照射によりラジカル又はカチオンを発生して、光重合性成分（Ａ）を硬化させるものである。光重合開始剤（Ｃ）としては、光重合性成分（Ａ）を硬化できるものであればよい。例えば、ベンゾイン系光重合開始剤、アセトフェノン系光重合開始剤、ベンゾフェノン系光重合開始剤、チオキサントン系光重合開始剤などを用いることができる。
ベンゾイン系光重合開始剤としては、ベンゾイン、ベンゾインメチルエーテル、ベンゾインエチルエーテル、ベンゾインイソプロピルエーテル、ベンゾインイソブチルエーテル等が挙げられる。
アセトフェノン系光重合開始剤としては、ベンジルジメチルケタール（別名、２，２−ジメトキシ−２−フェニルアセトフェノン）、ジエトキシアセトフェノン、４−フェノキシジクロロアセトフェノン、４−ｔ−ブチル−ジクロロアセトフェノン、４−ｔ−ブチル−トリクロロアセトフェノン、２−ヒドロキシ−２−メチル−１−フェニルプロパン−１−オン、１−（４−イソプロピルフェニル）−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル（２−ヒドロキシ−２−プロピル）ケトン、１−ヒドロキシシクロヘキシルフェニルケトン、２−メチル−１−［４−（メチルチオ）フェニル］−２−モルホリノプロパン−１−オン等が挙げられる。
ベンゾフェノン系光重合開始剤としては、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、３，３’−ジメチル−４−メトキシベンゾフェノン等が挙げられる。
チオキサントン系光重合開始剤としては、チオキサントン、２−クロルチオキサントン、２−メチルチオキサントン、２，４−ジメチルチオキサントン、イソプロピルチオキサントン、２，４−ジクロロチオキサントン、２，４−ジエチルチオキサントン、２，４−ジイソプロピルチオキサントン等が挙げられる。
これらの光重合開始剤は、１種を単独で用いてもよく、２種以上を併用してもよい。
【００４５】
光重合開始剤（Ｃ）の配合量は、光硬化性樹脂組成物の固形分１００質量部に対して、好ましくは０．１質量部以上１０質量部以下、より好ましくは３質量部以上６質量部以下である。配合量が上記範囲よりも少ないと、光硬化性樹脂組成物を硬化させるときの速度（硬化速度）が遅くなるおそれがあり、上記範囲よりも多いと、硬化速度が過度に速くなるおそれがある。
【００４６】
＜１−４．粘度＞
本実施形態に係る光硬化性樹脂組成物の粘度は、２３℃において、１ｍＰａ・ｓ以上１０００ｍＰａ・ｓ以下である。好ましくは１〜５００ｍＰａ・ｓ、より好ましくは３〜６０ｍＰａ・ｓ、さらに好ましくは３〜４０ｍＰａ・ｓである。粘度が１ｍＰａ・ｓ未満となると、粘度が過度に低くなるので、光硬化性樹脂組成物において微粒子（Ｂ）が沈降もしくは凝集してしまう。一方、粘度が１０００ｍＰａ・ｓを超えると、光硬化性樹脂組成物のレベリング性が低くなるので、塗布しにくくなり、均一な膜厚の硬化被膜を形成できなくなる。
【００４７】
＜１−５．その他の添加剤＞
本実施形態に係る光硬化性樹脂組成物には、必要に応じて、上述した成分以外のその他の添加剤を含有させてもよい。その他の添加剤として、粘度を所定の範囲に調整する観点から、有機溶剤を含有させてもよい。有機溶剤としては、従来公知のものを用いることができる。例えば、芳香族炭化水素類（例：キシレン、トルエンなど）、ケトン類（例：メチルイソブチルケトン、メチルエチルケトン、シクロヘキサノンなど）、エステル類（例：酢酸エチル、酢酸ブチル、酢酸イソブチルなど）、アルコール類（例：イソプロピルアルコール、ブタノールなど）、グリコールエーテル類（例：プロピレングリコールモノメチルエーテルなど）などの各種有機溶剤が挙げられる。これらの有機溶剤は、１種単独で、あるいは２種以上組み合わせて用いることができる。
【００４８】
また、その他の添加剤として、レベリング剤を含有させてもよい。レベリング剤によれば、光硬化性樹脂組成物のハジキを改善して、被塗布面への濡れ性を向上させ、膜厚の均一な硬化被膜を形成することができる。レベリング剤としては、例えば、フッ素系、アクリル系、シリコン系等の各種レベリング剤が挙げられる。中でも、レベリング性を向上させるだけでなく、撥水・撥油性といった防汚機能を付与できることから、フッ素系レベリング剤がより好ましい。これらレベリング剤の配合量は、光硬化性組成物の固形分１００質量部に対して、０．１質量部以上１．５質量部以下が好ましく、０．５質量部以上１．０質量部以下がより好ましい。
【００４９】
また、その他の添加剤として、消泡剤を含有させてもよい。消泡剤によれば、光硬化性樹脂組成物での気泡の発生を抑制し、硬化被膜の外観を良好にすることができる。消泡剤としては、例えば、アクリル系、シリコン系等の各種消泡剤が挙げられる。これら消泡剤の配合量は、光硬化性組成物の固形分１００質量部に対して、０．０００１質量以上１．０質量部以下が好ましい。
【００５０】
また、その他の添加剤として、重合禁止剤、非反応性希釈剤、艶消し剤、沈降防止剤、分散剤、熱安定剤、紫外線吸収剤などを含有させてもよい。これらの配合量は、本実施形態の効果を損なわない範囲で適宜変更することができる。
【００５１】
＜１−６．調製方法＞
本実施形態に係る光硬化性樹脂組成物は、例えば、以下のようにして調製される。
まず、有機溶剤に光重合性成分（Ａ）、光重合開始剤（Ｃ）、および必要に応じてその他の添加剤を溶解させる。続いて、得られた溶解液に微粒子（Ｂ）を添加して撹拌することにより、本実施形態の光硬化性樹脂組成物を得る。なお、調製の際には、光硬化性樹脂組成物の粘度が所定の範囲となるように、光重合性成分（Ａ）や微粒子（Ｂ）、有機溶剤などの配合量を適宜変更するとよい。
【００５２】
＜２．防眩フィルム＞
続いて、上述した光硬化性樹脂組成物を用いて形成された防眩フィルム１について、図１を用いて説明する。図１は、本発明の一実施形態に係る防眩フィルム１の断面を示す概略図である。
【００５３】
図１に示すように、本実施形態に係る防眩フィルム１は、透明性基材２０と、硬化被膜（防眩層）１０と、を備えて構成されている。
【００５４】
透明性基材２０としては、透明な材料からなる透明プラスチックフィルムを用いることができる。透明プラスチックフィルムとしては、例えば、トリアセチルセルロースフィルム、ポリエチレンテレフタレート（ＰＥＴ）フィルム、ジアセチルセルロースフィルム、アセテートブチレートセルロースフィルム、ポリエーテルサルホンフィルム、ポリアクリル系樹脂フィルム、ポリウレタン系樹脂フィルム、ポリエステルフィルム、ポリカーボネートフィルム、ポリスルホンフィルム、ポリエーテルフィルム、ポリメチルペンテンフィルム、ポリエーテルケトンフィルム、（メタ）アクリルニトリルフィルムなどが挙げられる。これらの中でも、ポリエチレンテレフタレートフィルムが強度や光学特性等のバランスなどの点で好ましい。
【００５５】
硬化被膜（防眩層）１０は、透明性基材２０の一方の主面に設けられている。硬化被膜１０は、光硬化性樹脂組成物から形成され、微粒子（Ｂ）による凹凸を表面に有している。上述したように、光硬化性樹脂組成物では微粒子（Ｂ）の沈降および凝集が抑制されている。そのため、光硬化性樹脂組成物を塗布したとき、その塗膜においては、微粒子（Ｂ）が沈降せずに厚さ方向に浮遊するとともに、凝集せずに微細に分散している。この塗膜を硬化して得られる硬化被膜１０においては、微粒子（Ｂ）の沈降が抑制されて微粒子（Ｂ）による凸部１１が面内に均一に形成されているため、凹凸の分布が緻密となっている。また、凸部１１は、微粒子（Ｂ）の凝集が抑制されて凸部１１の高さが過度に大きくならないように形成されているため、硬化被膜１０における凹凸による表面粗さが小さくなっている。
【００５６】
具体的には、硬化被膜１０においては、凹凸が緻密に形成されており、凹凸の平均間隔Ｓｍが、好ましくは３０μｍ以上３００μｍ以下、より好ましくは４０μｍ以上２００μｍ以下となる。平均間隔Ｓｍは凸部１１間の距離の平均を示しており、平均間隔Ｓｍが大きくなるほど凸部１１の密度が小さくなる。平均間隔Ｓｍが３００μｍを超える場合では、凹凸が疎らとなるため、輝度ムラは抑制されるものの、優れた防眩性を得ることが困難となる。
【００５７】
また、硬化被膜１０においては、凹凸による表面粗さＲａが、好ましくは０．０１μｍ以上０．１７μｍ以下、より好ましくは０．０５μｍ以上０．１５μｍ以下となる。表面粗さＲａが０．０１μｍ未満となると、優れた防眩性を得られず、０．１７μｍを超えると、輝度ムラを十分に抑制できないおそれがある。
【００５８】
本実施形態に係る防眩フィルム１は、特にタブレット端末の最表面に好ましく用いることができるが、その他、テレビ等のディスプレイにも適用することができる。
【００５９】
なお、硬化被膜１０は、透明性基材２０の片面だけでなく、両面に形成されてもよい。また、透明性基材２０と硬化被膜１０との間に他の層（図示略）が形成されてもよい。他の層としては、例えば、偏光層、光拡散層、低反射層、防汚層、帯電防止層、紫外線・近赤外線（ＮＩＲ）吸収層、ネオンカット層、電磁波シールド層などを挙げることができる。また、硬化被膜１０の表面に、防汚層などの被覆層（図示略）が形成されてもよい。
【００６０】
＜３．防眩フィルムの製造方法＞
続いて、上述した防眩フィルム１の製造方法について説明する。防眩フィルム１は、例えば以下の工程により製造される。
【００６１】
（準備工程）
まず、透明性基材２０として例えば厚さ１００μｍのＰＥＴフィルムを準備する。
【００６２】
（塗布工程）
続いて、透明性基材２０の一方の主面上に光硬化性樹脂組成物を塗布して塗膜を形成する。このときの塗膜の厚さ（光硬化性樹脂組成物の塗布厚）は、硬化被膜（防眩層）１０に要求される特性によって異なるが、例えば硬化被膜１０の厚さが少なくとも１μｍ以上、好ましくは２μｍ以上となるように調整する。一方、硬化被膜の厚さの上限値は、特に限定されないが、防眩フィルム１の取り扱い性の観点からは、例えば４μｍ以下、好ましくは３μｍ以下となるように、塗膜の厚さを調整するとよい。
【００６３】
塗布方法は、光硬化性樹脂組成物の種類や組成、塗布される透明性基材２０の種類などに応じて適宜変更することができる。例えば、スプレーコート法、ディップコート法、エアーナイフコート法、カーテンコート法、ローラーコート法、ワイヤーバーコート法、グラビアコート法やエクストルージョンコート法などが挙げられる。この中でも、作業性および生産性の観点からスプレーコート法が好ましい。
【００６４】
（光照射工程）
続いて、塗膜に対して活性エネルギー線を光照射する。活性エネルギー線としては、遠紫外線、紫外線、近紫外線、赤外線などの光線に加えて、Ｘ線、γ線などの電磁波、電子線、プロトン線、中性子線などが挙げられ、その中でも、硬化速度、照射装置の入手のし易さ、価格などの面から、紫外線が好ましい。紫外線で硬化させる方法としては、２００〜５００ｎｍ波長域の光を発する高圧水銀ランプ、メタルハライドランプ、キセノンランプ、ケミカルランプ等を用いて、１００〜３０００ｍＪ／ｃｍ２ほど照射する方法などが挙げられる。
【００６５】
所定時間の光照射により、光硬化性樹脂組成物を硬化させて硬化被膜１０を形成する。これにより、本実施形態に係る防眩フィルム１を得る。
【００６６】
なお、本実施形態においては、塗布工程と光照射工程との間に、光硬化性樹脂組成物を乾燥させる乾燥工程を設けてもよい。乾燥方法としては、例えば、減圧乾燥または加熱乾燥、さらにはこれらの乾燥を組み合わせる方法などが挙げられる。
【００６７】
＜４．本実施形態に係る効果＞
本実施形態によれば、以下に示す１つ又は複数の効果を奏する。
【００６８】
本実施形態の光硬化性樹脂組成物によれば、重量平均分子量が１０，０００以上の（メタ）アクリル樹脂（ａ１）と、平均粒子径が１．０μｍ以上２．８μｍ以下の微粒子（Ｂ）と、を用いて、２３℃における粘度を１ｍＰａ・ｓ以上１０００ｍＰａ・ｓ以下となるように構成している。これにより、光硬化性樹脂組成物における微粒子（Ｂ）の沈降を抑制できるので、それから形成される硬化被膜１０において、微粒子（Ｂ）による凸部１１を緻密に形成して、凹凸の平均間隔Ｓｍを小さく、例えば３０〜３００μｍの範囲に構成することができる。それと同時に、微粒子（Ｂ）の凝集を抑制できるので、微粒子（Ｂ）による凸部１１を過度に大きくならないように形成できるので、硬化被膜１０の表面粗さＲａを小さく、例えば０．０１〜０．１７μｍの範囲に構成することができる。したがって、本実施形態によれば、防眩性に優れ、かつ輝度ムラの少ない硬化被膜１０、およびそれを備える防眩フィルム１を形成することができる。
【００６９】
また、本実施形態において、微粒子（Ｂ）として、アルミナ微粒子を内包するシリコン微粒子を用いるとよい。アルミナ微粒子を内包するシリコン微粒子は、シリコン微粒子等と比較して光の拡散性に優れているので、硬化被膜１０の防眩性をより向上させることができる。
【００７０】
また、本実施形態において、微粒子（Ｂ）を、固形分１００質量部に対して０．１〜２０質量部の範囲で含有させるとよい。これにより、硬化被膜１０の耐擦傷性を得られると共に、微粒子（Ｂ）による濁度の増加を抑制して透明性を確保することができる。
【００７１】
また、本実施形態において、光重合性成分（Ａ）として、（メタ）アクリル樹脂（ａ１）以外に、（メタ）アクリレート系モノマー及び／又は（メタ）アクリレート系樹脂（ａ２）を含有させるとよい。これにより、硬化被膜１０の硬度を向上でき、耐擦傷性をさらに向上させることができる。
【００７２】
また、本実施形態において、硬化被膜１０は防眩性に優れており、好ましくは、防眩性の指標であるＪＩＳ  Ｋ５６００−４−７に準拠して測定される６０°鏡面光沢度が１２０％以下となる。
【００７３】
また、本実施形態において、硬化被膜１０を備える防眩フィルム１は透明性に優れており、透明性の指標であるＪＩＳ  Ｋ７１３６に準拠して測定される濁度が４０％以下となる。
【００７４】
また、本実施形態において、防眩フィルム１は、防眩性に優れ、かつ輝度ムラの少ない硬化被膜１０を備えているので、画面への光の映り込みや画面のギラツキを抑制することができる。つまり、防眩フィルム１は、視認性に優れている。具体的には、ＪＩＳ  Ｋ７３７４に準拠して、スリット幅が０．１２５ｍｍ、０．２５ｍｍ、０．５ｍｍ、１．０ｍｍおよび２．０ｍｍの光学櫛を用いて測定される像鮮明度の合計値が３５０％以上となり、視認性に優れている。
【実施例】
【００７５】
次に、本発明について実施例に基づきさらに詳細に説明するが、本発明は、これらの実施例に限定されない。
【００７６】
＜実施例１＞
〔原料〕
用いた原料は以下のとおりである。
【００７７】
光重合性成分（Ａ）として、
主骨格がアクリルであり、側鎖に光重合性官能基として（メタ）アクリロイル基を有する、重量平均分子量（Ｍｗ）が４０，０００である光重合性（メタ）アクリル樹脂（ａ１）（大成ファインケミカル株式会社製「アクリット８ＫＸ−０７８」、固形分４０％）を用いた。
【００７８】
微粒子（Ｂ）として、
平均粒子径が１．９μｍのアルミナ微粒子内包型シリコン微粒子（酸化アルミニウム微粒子内包型ポリオルガノシルセスキオキサン微粒子：固形分１００％）を用いた。なお、平均粒子径は、レーザー回折式粒子径分布測定装置（島津製作所株式会社製「ＳＡＬＤ−２２００」）を用いて、下記条件にて測定された。
分散媒          ：水
分散剤          ：ヘキサメタリン酸ナトリウム
回転スピード    ：７
超音波分散時間  ：１０分間
【００７９】
光重合開始剤（Ｃ）として、
１−ヒドロキシ−シクロへキシル−フェニル−ケトン（ＢＡＳＦ株式会社製「イルガキュアー１８４Ｄ」、固形分１００％）と、２，４，６−トリメチルベンゾイル−ジフェニル−フォスフィンオキサイド（ＢＡＳＦ株式会社製「イルガキュアーＴＰＯ」、固形分１００％）と、を用いた。
【００８０】
その他の添加剤として、
重合禁止剤のハイドロキノン（三井化学株式会社製、固形分１００％）と、
シリコン系消泡剤（ＢＹＫ株式会社製「ＢＹＫ−０６６Ｎ」、固形分１％）と、
フッ素系レベリング剤（ＤＩＣ株式会社製「メガファックＲＳ−７５」、固形分４０％）と、
有機溶剤であるメチルエチルケトンと、を用いた。
【００８１】
〔光硬化性樹脂組成物の調製〕
下記表１に示すように、上記原料を配合することにより、実施例１の光硬化性樹脂組成物を調製した。
具体的には、メチルエチルケトン２９．３質量部に、光重合性成分（Ａ）として、重量平均分子量（Ｍｗ）が４０，０００の光重合性アクリル樹脂（ａ１）を６７．０質量部と、（Ｃ）光重合開始剤として、イルガキュアー１８４Ｄを０．６質量部、およびイルガキュアーＴＰＯを０．６質量部と、その他の添加剤として、ハイドロキノンを０．０２質量部、シリコン系消泡剤を０．０２質量部、およびフッ素系レベリング剤を０．７質量部と、を添加し、溶解させた。その後、溶解液に、平均粒子径が１．９μｍのアルミナ微粒子内包型シリコン微粒子を１．８質量部、添加して撹拌した。これにより、微粒子（Ｂ）が分散した光硬化性樹脂組成物を得た。
【００８２】
調製した光硬化性樹脂組成物について、粘度計（ThermoFisher Scientific株式会社製「HAAKE Viscotester 6 plus」）を用いて、２３℃における粘度を測定したところ、１６ｍＰａ・ｓであることが確認された。
【００８３】
〔防眩フィルムの作製〕
次に、上記で得られた光硬化性樹脂組成物を用いて防眩フィルムを作製した。
まず、透明性基材として、ＰＥＴフィルム（東洋紡株式会社製「コスモシャインＡ４３００」、縦２００ｍｍ×横１５０ｍｍ×厚み１００μｍ）を準備した。続いて、上記で調製した光硬化性樹脂組成物をＰＥＴフィルムの一方の主面に塗布し、塗膜を形成した。このとき、得られる硬化被膜の膜厚（ドライ膜厚）が２〜３μｍとなるように、塗膜の厚さを調整して塗布した。続いて、高圧水銀ランプを用いて、塗膜に対して紫外線を照射した（照射量：３００〜４００ｍＪ／ｃｍ２）。照射により塗膜を硬化させ、膜厚２．０μｍの硬化被膜を形成して、本実施例の防眩フィルムを作製した。
【００８４】
得られた防眩フィルムについて、硬化被膜における凹凸の平均間隔Ｓｍと凹凸による表面粗さＲａとを測定したところ、平均間隔Ｓｍが４９．６μｍであり、表面粗さＲａが０．１１μｍであることが確認された。なお、平均間隔Ｓｍおよび表面粗さＲａは、超小型表面粗さ測定機Ｅ−３５Ｂ（東京精密株式会社製）を用いて測定した。
【００８５】
〔評価方法〕
次に、得られた防眩フィルムに対して、以下のような評価を行った。
【００８６】
（防眩性）
ＪＩＳ  Ｋ５６００−４−７に準拠して６０°鏡面光沢度を測定し、防眩フィルムの防眩性を評価した。本実施例では、６０°鏡面光沢度が１２０％以下であれば、防眩性に優れていると評価した。
【００８７】
（輝度ムラ）
防眩フィルムに映し出される画像のギラツキを目視にて判断することにより、輝度ムラの程度を評価した。具体的には、画像表示装置として「ｉＰａｄ（登録商標）」を使用し、アプリケーションソフトウェア「Ｆｒｅｅ  Ｌｉｇｈｔ」にて、ディスプレイ表示を緑色に設定した上で、防眩フィルムを硬化被膜面が表側となるようにディスプレイ上に乗せて軽く押し当てたときの、画像のギラツキを目視にて判断した。本実施例では、ギラツキの程度を以下のレベルで分類し、レベルが３以上であれば、輝度ムラが少ないものと評価した。
５：ギラツキがまったくない
４：ギラツキがほとんどない
３：ギラツキがややあるが、許容範囲である
２：ギラツキが多い
１：ギラツキがかなり多い
【００８８】
（濁度）
ＪＩＳ  Ｋ７１３６に準拠して防眩フィルムの濁度（ヘイズ：ＨＺ）を測定し、評価した。本実施例では、濁度が４０％以下であれば、画像の視認性に優れており、２０％以下であれば、特に優れているものと評価した。なお、濁度は、ヘイズメーター（日本電色工業株式会社製のＮＤＨ２０００）を用いて測定した。
【００８９】
（全光線透過率）
ＪＩＳ  Ｋ７３６１に準拠して防眩フィルムの全光線透過率（ＴＴ）を測定し、評価した。本実施例では、全光線透過率が８５％以上であれば、透過率が高いものと評価した。なお、全光線透過率は、ヘイズメーター（日本電色工業株式会社製のＮＤＨ２０００）を用いて測定した。
【００９０】
（像鮮明度）
像鮮明度とは、防眩フィルム越しに観察できる画像がどれだけ鮮明に見えるかを数値評価したものであり、ＪＩＳ  Ｋ７３７４に準拠して測定される。本実施例では、ＪＩＳ  Ｋ７３７４に準拠して、スリット幅の異なる５種類の光学櫛（スリット幅：０．１２５ｍｍ、０．２５ｍｍ、０．５ｍｍ、１ｍｍおよび２ｍｍ）を用いて測定される像鮮明度の合計値により評価しており、その合計値が３５０％以上であれば、画像が鮮明に見えるものと評価した。なお、像鮮明度は、スガ試験機株式会社製のＩＣＭ−１Ｔを用いて測定した。
【００９１】
（硬度）
ＪＩＳ  Ｋ  ５６００に準拠して荷重７５０ｇで鉛筆硬度試験を行い、防眩フィルムの鉛筆硬度を測定し、評価した。本実施例では、鉛筆硬度がＨ以上であれば、十分な硬度を有しており、耐擦傷性に優れているものと評価した。
【００９２】
（外観）
防眩フィルムを、硬化被膜を上に向けた状態から４５°傾けて、透明性基材越しに硬化被膜を目視により観察し、硬化被膜の表面における微粒子の凝集物の有無、ハジキの有無および表面の均一性を評価した。本実施例では、凝集物やハジキが無く、表面が均一であるものを外観が良好であると評価した。
【００９３】
＜実施例２＞
実施例２では、光重合性（メタ）アクリル樹脂（ａ１）として、重量平均分子量が１０，０００であるものを用いた以外は、実施例１と同様に光硬化性樹脂組成物を調製し、防眩フィルムを作製した。
【００９４】
＜実施例３＞
実施例３では、光重合性（メタ）アクリル樹脂（ａ１）として、重量平均分子量が２０，０００であるものを用いた以外は、実施例１と同様に光硬化性樹脂組成物を調製し、防眩フィルムを作製した。
【００９５】
＜実施例４＞
実施例４では、光重合性（メタ）アクリル樹脂（ａ１）として、重量平均分子量が８０，０００であるものを用いた以外は、実施例１と同様に光硬化性樹脂組成物を調製し、防眩フィルムを作製した。
【００９６】
＜実施例５＞
実施例５では、微粒子（Ｂ）として、平均粒子径が２．０μｍのシリコン微粒子を用いた以外は、実施例１と同様に光硬化性樹脂組成物を調製し、防眩フィルムを作製した。
【００９７】
＜実施例６＞
実施例６では、光重合性成分（Ａ）として、光重合性（メタ）アクリル樹脂（ａ１）と共に（メタ）アクリレート系モノマー（ａ２）を用いて、配合量を適宜変更した以外は、実施例１と同様に光硬化性樹脂組成物を調製した。本実施例では、（メタ）アクリレート系モノマー（ａ２）として、ジペンタエリスリトールペンタアクリレートとジペンタエリスリトールヘキサアクリレートの混合物（固形分１００％）を用いた。
【００９８】
＜実施例７＞
実施例７では、微粒子（Ｂ）として、平均粒子径１．２μｍのアクリル微粒子を用いた以外は、実施例６と同様に光硬化性樹脂組成物を調製し、防眩フィルムを作製した。
【００９９】
＜実施例８＞
実施例８では、微粒子（Ｂ）として、平均粒子径２．３μｍのアクリル微粒子を用いた以外は、実施例６と同様に光硬化性樹脂組成物を調製し、防眩フィルムを作製した。
【０１００】
＜実施例９＞
実施例９では、微粒子（Ｂ）として、平均粒子径２．１μｍの疎水性シリカ微粒子を用いた以外は、実施例６と同様に光硬化性樹脂組成物を調製し、防眩フィルムを作製した。
【０１０１】
【表１】
2016045448.tif 000003
【０１０２】
＜比較例１＞
比較例１では、下記表２に示すように、光重合性成分（Ａ）として、光重合性（メタ）アクリル樹脂（ａ１）を用いずに、重量平均分子量が９００のウレタンアクリレート樹脂（固形分４０%）を用いて、配合量を適宜変更した以外は、実施例１と同様に光硬化性樹脂組成物を調製し、防眩フィルムを作製した。
【０１０３】
＜比較例２＞
比較例２では、微粒子（Ｂ）として、平均粒子径が３．０μｍのアルミナ微粒子内包型シリコン微粒子を用いた以外は、実施例６と同様に光硬化性樹脂組成物を調製し、防眩フィルムを作製した。
【０１０４】
＜比較例３＞
比較例３では、微粒子（Ｂ）として、平均粒子径が３．０μｍのアクリル微粒子を用いた以外は、実施例６と同様に光硬化性樹脂組成物を調製し、防眩フィルムを作製した。
【０１０５】
＜比較例４＞
比較例４では、微粒子（Ｂ）として、平均粒子径が０．７μｍのアクリル微粒子を用いた以外は、実施例６と同様に光硬化性樹脂組成物を調製し、防眩フィルムを作製した。
【０１０６】
＜比較例５＞
比較例５では、微粒子（Ｂ）として、平均粒子径が０．８μｍのアクリル微粒子を用いた以外は、実施例６と同様に光硬化性樹脂組成物を調製し、防眩フィルムを作製した。
【０１０７】
【表２】
2016045448.tif 000004
【０１０８】
表１に示すように、実施例１〜９の防眩フィルムでは、いずれも凹凸の平均間隔Ｓｍが３０〜３００μｍであり、表面平均粗さＲａが０．０１〜０．１７μｍであることが確認された。実施例１〜９は、６０°鏡面光沢度が１２０％以下であり、防眩性に優れていることが確認された。また、ギラツキの程度のレベルが３以上であり、輝度ムラが少なかった。また、濁度、全光線透過率、像鮮明度および硬度についても優れていることが確認された。
【０１０９】
実施例１，３〜９と実施例２とを比較したとき、実施例１，３〜９では、重量平均分子量が１５，０００以上の光重合性アクリル樹脂（ａ１）を用いたため、重量平均分子量が１０，０００の光重合性アクリル樹脂（ａ１）を用いた実施例２よりも、硬化被膜の外観を良好にできることが確認された。
【０１１０】
実施例１と実施例５とを比較したとき、微粒子（Ｂ）として、アルミナ微粒子内包型シリコン微粒子を用いた実施例１では、シリコン微粒子を用いた実施例５よりも６０°鏡面光沢度を低減でき、防眩性により優れていることが確認された。これは、アルミナ微粒子内包型シリコン微粒子が、シリコン微粒子よりも光の拡散性に優れているため、と推測される。
【０１１１】
実施例１〜５と実施例６〜９とを比較したとき、実施例６〜９では、アクリレート系モノマー（ａ２）を用いたため、実施例１〜５よりも硬化被膜の硬度を高くできることが確認された。
【０１１２】
表２に示すように、比較例１では、凹凸の平均間隔Ｓｍが３５４．３μｍと大きく、微粒子（Ｂ）による凸部が緻密に形成されていないことが確認された。その結果、６０°鏡面光沢度が１４１％と高く、防眩性に劣ることが確認された。これは、重量平均分子量が低いウレタンアクリレート樹脂を用いたため、防眩層において微粒子（Ｂ）が沈降したことによるものと推測される。
【０１１３】
比較例２，３では、微粒子（Ｂ）として、平均粒子径が２．８μｍよりも大きいものを用いたため、表面粗さＲａが０．１７μｍよりも大きいことが確認された。その結果、輝度ムラが多くなり、また像鮮明度が低くなることが確認された。
【０１１４】
比較例４，５では、微粒子（Ｂ）として、平均粒子径が１．０μｍよりも小さいものを用いており、平均間隔Ｓｍが３００μｍよりも大きいことが確認された。その結果、輝度ムラは少ないものの、凹凸が緻密に形成されていないためか、６０°鏡面光沢度が１２０％よりも高く、十分な防眩性を得られないことが確認された。
【符号の説明】
【０１１５】
１  防眩フィルム
１０  硬化被膜（防眩層）
１１  凸部
２０  透明性基材
【図１】
2016045448.tif 000005
【図２】
2016045448.tif 000006